(57)【特許請求の範囲】
【請求項１】
水性塗料の供給配管用として使用される耐透水性・柔軟性ホースであって、比重２．１５〜２．３０の四フッ化エチレン樹脂（ＰＴＦＥ）の内管外周に、四フッ化エチレン−パーフルオロアルキルビニルエーテル共重合体樹脂（ＰＦＡ）の外管が、前記内管及び外管が互に自由に動くように被覆されている耐透水性・柔軟性ホース。
【請求項２】
水性塗料の供給配管用として使用される耐透水性・柔軟性ホースであって、比重２．１５〜２．３０の四フッ化エチレン樹脂（ＰＴＦＥ）にマイカを混合した樹脂の内管外周に、四フッ化エチレン−パーフルオロアルキルビニルエーテル共重合体樹脂（ＰＦＡ）の外管が、前記内管及び外管が互に自由に動くように被覆されている耐透水性・柔軟性ホース。
【請求項３】
水性塗料の供給配管用として使用される耐透水性・柔軟性ホースであって、比重２．１５〜２．３０の四フッ化エチレン樹脂（ＰＴＦＥ）の内管外周に、比重２．１５未満の四フッ化エチレン樹脂（ＰＴＦＥ）の外管が、前記内管及び外管が互に自由に動くように被覆されている耐透水性・柔軟性ホース。
【請求項４】
水性塗料の供給配管用として使用される耐透水性・柔軟性ホースであって、比重２．１５〜２．３０の四フッ化エチレン樹脂（ＰＴＦＥ）にマイカを混合した樹脂の内管外周に、比重２．１５未満の四フッ化エチレン樹脂（ＰＴＦＥ）の外管が、前記内管及び外管が互に自由に動くように被覆されている耐透水性・柔軟性ホース。
【請求項５】
前記外管が、ジャバラ状管である請求項１ないし４のいずれかである耐透水性・柔軟性ホース。
【請求項６】
前記外管が、螺旋状管である請求項１ないし４のいずれかである耐透水性・柔軟性ホース。
【請求項７】
水性塗料の供給配管用として使用される耐透水性・柔軟性ホースであって、比重２．１５〜２．３０の四フッ化エチレン樹脂（ＰＴＦＥ）の内管外周に、ポリウレタン樹脂ホースの外管が、前記内管及び外管が互に自由に動くように被覆されている耐透水性・柔軟性ホース。
【請求項８】
水性塗料の供給配管用として使用される耐透水性・柔軟性ホースであって、比重２．１５〜２．３０の四フッ化エチレン樹脂（ＰＴＦＥ）にマイカを混合してなる樹脂の内管外周に、ポリウレタン樹脂ホースの外管が、前記内管及び外管が互に自由に動くように被覆されている耐透水性・柔軟性ホース。
【請求項９】
水性塗料の供給配管用として使用される耐透水性・柔軟性ホースであって、比重２．１５〜２．３０の四フッ化エチレン樹脂（ＰＴＦＥ）の内管外周に、ポリオレフィン樹脂ホースの外管が、前記内管及び外管が互に自由に動くように被覆されている耐透水性・柔軟性ホース。
【請求項１０】
水性塗料の供給配管用として使用される耐透水性・柔軟性ホースであって、比重２．１５〜２．３０の四フッ化エチレン樹脂（ＰＴＦＥ）にマイカを混合した樹脂の内管外周に、ポリオレフィン樹脂ホースの外管が、前記内管及び外管が互に自由に動くように被覆されている耐透水性・柔軟性ホース。
【請求項１１】
前記ポリウレタン樹脂ホースが、ホースの外側又は内部に繊維のブレードを設けたポリウレタン樹脂ホースである請求項７または８に記載の耐透水性・柔軟性ホース。
【請求項１２】
前記ポリウレタン樹脂ホースが、ホースの外側又は内部に繊維のブレードを設けたポリオレフィン樹脂ホースである請求項９または１０に記載の耐透水性・柔軟性ホース。
【請求項１３】
前記外管が、ジャバラ状管である請求項７ないし１０のいずれかである耐透水性・柔軟性ホース。
【請求項１４】
前記外管が、螺旋状管である請求項７ないし１０のいずれかである耐透水性・柔軟性ホース。
【請求項１５】
水性塗料の供給配管用として使用される耐透水性・柔軟性ホースであって、比重２．１５〜２．３０の四フッ化エチレン樹脂（ＰＴＦＥ）にマイカを混合した樹脂の内管外周にリブを設け、これに比重２．１５未満の四フッ化エチレン樹脂（ＰＴＦＥ）樹脂の外管が、前記内管及び外管が互に自由に動くように被覆され、内管と外管との間に形成された隙間に液体を加圧注入した耐透水性・柔軟性ホース。
【請求項１６】
水性塗料の供給配管用として使用される耐透水性・柔軟性ホースであって、比重２．１５〜２．３０の四フッ化エチレン樹脂（ＰＴＦＥ）の内管外周にリブを設け、これに比重２．１５未満の四フッ化エチレン樹脂（ＰＴＦＥ）樹脂の外管が、前記内管及び外管が互に自由に動くように被覆され、内管と外管との間に形成された隙間に液体を加圧注入した耐透水性・柔軟性ホース。
【請求項１７】
水性塗料の供給配管用として使用される耐透水性・柔軟性ホースであって、比重２．１５〜２．３０の四フッ化エチレン樹脂（ＰＴＦＥ）にマイカを混合した樹脂の内管外周にリブを設け、これに四フッ化エチレン−パーフルオロアルキルビニルエーテル共重合体樹脂（ＰＦＡ）の外管が、前記内管及び外管が互に自由に動くように被覆され、内管と外管との間に形成された隙間に液体を加圧注入した耐透水性・柔軟性ホース。
【請求項１８】
水性塗料の供給配管用として使用される耐透水性・柔軟性ホースであって、比重２．１５〜２．３０の四フッ化エチレン樹脂（ＰＴＦＥ）の内管外周にリブを設け、これに四フッ化エチレン−パーフルオロアルキルビニルエーテル共重合体樹脂（ＰＦＡ）の外管が、前記内管及び外管が互に自由に動くように被覆され、内管と外管との間に形成された隙間に液体を加圧注入した耐透水性・柔軟性ホース。
【発明の詳細な説明】
【技術分野】
【０００１】
この発明は、耐透水性・柔軟性ホースに関し、例えば塗料の供給配管用として好適に使用されるホースに関する。特に塗料の溶媒である水に対して耐透水性があるとともに、柔軟性も有するホースに関するものである。
【背景技術】
【０００２】
自動車塗装に用いられている塗料供給管ホースとしては耐水性と柔軟性の双方が要求される。自動車塗装の塗料は、その多くが水性塗料であるので高圧で供給される塗料の溶媒の水がホースの側壁から滲み出さないような耐透水性が要求される。また、自動車塗装はロボットを用いて行われるのでホースの柔軟性も強く求められるものである。
【０００３】
こうした耐透水性と柔軟性を備えた塗料供給管ホースとしては、四フッ化エチレン−六フッ化プロピレン共重合体樹脂（ＦＥＰ）などのホースがこれまで一般的に使用されてきた。しかしながら、この従来のＦＥＰホースは、耐透水性が必ずしも十分でないために、使用中に水性塗料の溶媒である水がホースの側壁から透出し、これが原因となってホース内の塗料濃度が所定値以上に上がって塗装に支障をきたすことが生じていた。
【０００４】
そして最悪の場合は塗料が固まって搬送が出来なくなり、ホースを交換しなけばならない事態が生ずるようなことがあった。こうした事態が生ずると生産ラインに大きな影響を与えるのでその改善が望まれていた。しかし、これまではその対策としては格別なものはなかった。考えられるものとして、ホースを多層構造化して耐透水性を上げるなどであったが、この方法ではホースに必要な柔軟性が得られず、ロボットによる自動塗装で満足すべきホースではなかった。
【０００５】
また、先行技術としては、エンジンへ燃料を送るフィードラインを構成する内管と、同内管の外周側を囲んだ外管とからなる管状体で、内管の外周面と外管との間に燃料の蒸気を流通させるエバポラインを構成するゴム製または樹脂製の二重管構造の燃料配管用チューブが公知である（例えば、特許文献１。）。
【特許文献１】特開平９−２５７１６３（請求項１）
【発明の開示】
【発明が解決しようとする課題】
【０００６】
しかしながら、先行技術の特許文献１は、段落００１１および段落００１２にあるように、内管は外管と同じ樹脂材料でナイロン６、ナイロン１１、ナイロン１２、ナイロン６−６６共重合体、ナイロン６／ナイロン６６／ポリオレフィンのブレンド樹脂、ポリオレフィン樹脂、ポリエステル樹脂などである。従って、この先行技術の内管の耐透水性は十分ではなく、例えば高圧で長期に使用する塗料供給管ホースなどとして用いることは出来なかった。また、この特許文献１では、内管に上記と同じナイロン樹脂、ポリオレフィン樹脂或いはポリエステル樹脂を用い、外管にアクリロニトリルブタジエンゴム（ＮＢＲ）、クロロスルホン化ポリエチレン（ＣＳＭ）、ヒドリンゴム（ＣＨＣ）、アクリルゴム（ＡＣＭ）、クロロプレンゴム（ＣＲ）などを用いることが開示されている。しかし、この場合でも内管の材質はナイロンなどであるから、同様に内管の耐透水性は必ずしも十分ではなかった。
【０００７】
この発明は、内管に高い耐透水性を有する管を用い、その外周に柔軟性を有する外管を被覆した二重構造のホースとして、優れた耐透水性と柔軟性を併せ持つホースを得ようとするものである。
【課題を解決するための手段】
【０００８】
この発明は、水性塗料の供給配管用として使用される耐透水性・柔軟性ホースであって、比重２．１５〜２．３０の四フッ化エチレン樹脂（ＰＴＦＥ）の内管外周に、四フッ化エチレン−パーフルオロアルキルビニルエーテル共重合体樹脂（ＰＦＡ）の外管が、前記内管及び外管が互に自由に動くように被覆されている耐透水性・柔軟性ホース（請求項１）、水性塗料の供給配管用として使用される耐透水性・柔軟性ホースであって、比重２．１５〜２．３０の四フッ化エチレン樹脂（ＰＴＦＥ）にマイカを混合した樹脂の内管外周に、四フッ化エチレン−パーフルオロアルキルビニルエーテル共重合体樹脂（ＰＦＡ）の外管が、前記内管及び外管が互に自由に動くように被覆されている耐透水性・柔軟性ホース（請求項２）、水性塗料の供給配管用として使用される耐透水性・柔軟性ホースであって、比重２．１５〜２．３０の四フッ化エチレン樹脂（ＰＴＦＥ）の内管外周に、比重２．１５未満の四フッ化エチレン樹脂（ＰＴＦＥ）の外管が、前記内管及び外管が互に自由に動くように被覆されている耐透水性・柔軟性ホース（請求項３）、水性塗料の供給配管用として使用される耐透水性・柔軟性ホースであって、比重２．１５〜２．３０の四フッ化エチレン樹脂（ＰＴＦＥ）にマイカを混合した樹脂の内管外周に、比重２．１５未満の四フッ化エチレン樹脂（ＰＴＦＥ）の外管が、前記内管及び外管が互に自由に動くように被覆されている耐透水性・柔軟性ホース（請求項４）、前記外管が、ジャバラ状管である請求項１ないし４のいずれかである耐透水性・柔軟性ホース（請求項５）、前記外管が、螺旋状管である請求項１ないし４のいずれかである耐透水性・柔軟性ホース（請求項６）、水性塗料の供給配管用として使用される耐透水性・柔軟性ホースであって、比重２．１５〜２．３０の四フッ化エチレン樹脂（ＰＴＦＥ）の内管外周に、ポリウレタン樹脂ホースの外管が、前記内管及び外管が互に自由に動くように被覆されている耐透水性・柔軟性ホース（請求項７）、水性塗料の供給配管用として使用される耐透水性・柔軟性ホースであって、比重２．１５〜２．３０の四フッ化エチレン樹脂（ＰＴＦＥ）にマイカを混合してなる樹脂の内管外周に、ポリウレタン樹脂ホースの外管が、前記内管及び外管が互に自由に動くように被覆されている耐透水性・柔軟性ホース（請求項８）、水性塗料の供給配管用として使用される耐透水性・柔軟性ホースであって、比重２．１５〜２．３０の四フッ化エチレン樹脂（ＰＴＦＥ）の内管外周に、ポリオレフィン樹脂ホースの外管が、前記内管及び外管が互に自由に動くように被覆されている耐透水性・柔軟性ホース（請求項９）、水性塗料の供給配管用として使用される耐透水性・柔軟性ホースであって、比重２．１５〜２．３０の四フッ化エチレン樹脂（ＰＴＦＥ）にマイカを混合した樹脂の内管外周に、ポリオレフィン樹脂ホースの外管が、前記内管及び外管が互に自由に動くように被覆されている耐透水性・柔軟性ホース（請求項１０）、前記ポリウレタン樹脂ホースが、ホースの外側又は内部に繊維のブレードを設けたポリウレタン樹脂ホースである請求項７または８に記載の耐透水性・柔軟性ホース（請求項１１）、前記ポリウレタン樹脂ホースが、ホースの外側又は内部に繊維のブレードを設けたポリオレフィン樹脂ホースである請求項９または１０に記載の耐透水性・柔軟性ホース（請求項１２）、前記外管が、ジャバラ状管である請求項７ないし１０のいずれかである耐透水性・柔軟性ホース（請求項１３）、前記外管が、螺旋状管である請求項７ないし１０のいずれかである耐透水性・柔軟性ホース（請求項１４）、水性塗料の供給配管用として使用される耐透水性・柔軟性ホースであって、比重２．１５〜２．３０の四フッ化エチレン樹脂（ＰＴＦＥ）にマイカを混合した樹脂の内管外周にリブを設け、これに比重２．１５未満の四フッ化エチレン樹脂（ＰＴＦＥ）樹脂の外管が、前記内管及び外管が互に自由に動くように被覆され、内管と外管との間に形成された隙間に液体を加圧注入した耐透水性・柔軟性ホース（請求項１５）、水性塗料の供給配管用として使用される耐透水性・柔軟性ホースであって、比重２．１５〜２．３０の四フッ化エチレン樹脂（ＰＴＦＥ）の内管外周にリブを設け、これに比重２．１５未満の四フッ化エチレン樹脂（ＰＴＦＥ）樹脂の外管が、前記内管及び外管が互に自由に動くように被覆され、内管と外管との間に形成された隙間に液体を加圧注入した耐透水性・柔軟性ホース（請求項１６）、水性塗料の供給配管用として使用される耐透水性・柔軟性ホースであって、比重２．１５〜２．３０の四フッ化エチレン樹脂（ＰＴＦＥ）にマイカを混合した樹脂の内管外周にリブを設け、これに四フッ化エチレン−パーフルオロアルキルビニルエーテル共重合体樹脂（ＰＦＡ）の外管が、前記内管及び外管が互に自由に動くように被覆され、内管と外管との間に形成された隙間に液体を加圧注入した耐透水性・柔軟性ホース（請求項１７）、水性塗料の供給配管用として使用される耐透水性・柔軟性ホースであって、比重２．１５〜２．３０の四フッ化エチレン樹脂（ＰＴＦＥ）の内管外周にリブを設け、これに四フッ化エチレン−パーフルオロアルキルビニルエーテル共重合体樹脂（ＰＦＡ）の外管が、前記内管及び外管が互に自由に動くように被覆され、内管と外管との間に形成された隙間に液体を加圧注入した耐透水性・柔軟性ホース（請求項１８）である。
【発明の効果】
【０００９】
この発明のホースによれば、内管が高比重化した四フッ化エチレン樹脂（ＰＴＦＥ）或いはこれにマイカを均一に混合したものであるから、このホースの耐透水性は内管によって充分に保障され、これに高圧の液体を連続して供給してもホース側壁から液体が浸出するようなことは防止することができる。また、この発明のホースでは外管に柔軟性のある四フッ化エチレン−パーフルオロアルキルビニルエーテル共重合樹脂（ＰＦＡ）、高比重化しない四フッ化エチレン樹脂（ＰＴＦＥ）、ポリオレフィン樹脂、ポリウレタン樹脂を用い、或いはそのジャバラ状管またはらせん状管を用いたので、ホース全体としては柔軟性を持ったものとすることが出来る。従って、このホースを例えば自動車塗装に用いられている塗料供給管ホースとして使用した場合でも、使用中に塗料の溶媒である水がホースの側壁から浸み出し、ホース内の塗料濃度が所定値以上に上がって塗装に支障をきたすようなことは回避することができる。また、柔軟性もよくロボットによる作業で好適に使用することが出来るものである。
【発明を実施するための最良の形態】
【００１０】
図１はこの発明の実施例になる耐透水性・柔軟性ホース１の断面図を示すものである。図１で２は内管、３は外管で、内管２と外管３とは別体で、融着接合されておらず、内管２の外周に外管３が単に挿入されているだけで互いに自由に動くようになっている。
【００１１】
内管２は耐透水性管である。内管２の材質は高比重化した四フッ化エチレン樹脂（ＰＴＦＥ）が好ましいが、このＰＴＦＥにマイカを均一に混合したものは耐透水性がさらに向上する。ＰＴＦＥを高比重化する際の比重の目安は２．１５〜２．３０の範囲が好ましい。比重が２．１５未満では耐透水性が十分でなく２．３０を超えると硬く脆くなる。また、マイカを混合するときは、基材ＰＴＦＥに５〜１５重量％の範囲で混合することが好ましい。マイカの混合比が５重量％未満では耐透水性効果の向上が十分でなく、またその混合比が１５重量％を超えるとホース硬度が上がってホースの柔軟性を阻害することになる。
【００１２】
内管は、通常のダイを用い樹脂を押し出し容易に成形することができる。例えば、ナフサ系の助剤とＰＴＦＥ粉末を混合し、これを２〜４０kg/cm2で圧縮したペースト状原料を、常温〜７０℃でダイを用いて押し出し管状体を成形する。これを引き続き４００℃の炉内で、従来よりやや遅い速度の１．２ｍ／分で焼成したのち冷却し、高比重化したＰＴＦＥ管を成形する。マイカを混合した場合についても同様である。即ち、ナフサ系の助剤とＰＴＦＥ粉末を混合し原料を一旦軽く圧縮し、これを上記と同じ押し出しダイを用いて常温〜７０℃で押し出し管状体を成形する。これを引き続き４００℃の炉内で速度の１．２ｍ／分で焼成したのち冷却し、高比重化したマイカを含むＰＴＦＥ管を成形する。
【００１３】
また、外管２は内管２に被覆される管で柔軟性の管である。その材質は、例えば四フッ化エチレン−パーフルオロアルキルビニルエーテル共重合樹脂（ＰＦＡ）または高比重化しない四フッ化エチレン樹脂（ＰＴＦＥ）の管、或いはこれらのジャバラ状管（図２の４）や螺旋状管（図３の５）が好ましい。螺旋状管は口金が螺旋状のダイを用いて押し出して成形する。ジャバラ状管は一旦押し出した管を内側がジャバラ状の金型に嵌め加熱・加圧或いは外側を吸引するなど公知な方法で成形する。なお、ジャバラ状管は、図２に示すようなものの外、ジャバラ状に突出してい部分の内側は中実となって、厚さがこの部分で厚くなっているような変形ジャバラ状のものでもよい。
【００１４】
この他に外管は、ポリウレタンホース、ポリオレフィンホースなどでもよく、さらにブチルゴム、クロロプレンゴム、エチレンゴム−プロピレン共重合体ゴム、スチロール系樹脂などで外管を形成することもできる。また、ポリウレタンホース、ポリオレフィンホースでは外表面または内部に繊維のブレード（図４の６）を設けると強度が向上する。編組繊維の材質としては、有機繊維としてナイロン、ポリエステル、アラミド繊維などがあり、金属繊維としてステンレス鋼などがある。
【００１５】
この発明のホースは、上記のような耐透水性の内管を用い、その外側に柔軟性の外管を非溶着・非接着の状態で被覆することで、柔軟性をもったホースでありながら高圧の液体をこの中に通過させたときでもホース壁からの液体の浸出を防ぐようにすることが可能となる。即ち、内管は耐透水性を主目的とし柔軟性を従とした管とし、一方、外管は柔軟性を主目的とし耐透水性を従とした管とし、これらの特性をもった内管と外管を組み合わせて両者で耐透水性と柔軟性の双方の目的を達成したホースとしようとするものである。
【００１６】
本発明の外管のみでは耐透水性はもちろん得られないが、耐透水性を主目的とする内管だけの単独であっても十分な耐透水性は得られない。そこで、この発明では耐透水性を補完するために、柔軟性を主目的とし耐透水性を従とした外管をこれに被覆し、これらを併用して耐透水性ホースとし、さらに柔軟性をもったホーすとしたものである。
【００１７】
なお、上記の説明では内管に高比重化したＰＴＦＥ（比重２．１５〜２．３０）を用いた。その組み合わせは、例えば内管に高比重化したＰＴＦＥ管を用い、或いはマイカを混合した高比重化したＰＴＦＥ管として、外管に四フッ化エチレンパーフルオロアルキルビニルエーテル（ＰＦＡ）樹脂管を用いること、内管は上記と同じにして、外管をジャバラ状管あるいは螺旋状管とすることなどである。さらに、外管をポリウレタン樹脂或いはポリオレフィン樹脂など、さらにはそれらのジャバラ状管あるいは螺旋状管とすることなどである。
【００１８】
請求項１５ないし１８の発明は、内管と外管の間に隙間を設け、ここに液体を加圧注入したものである。内管と外管の間に予め加圧した液体を注入することによって、内管と外管の隙間の液体と、内管内の塗料の溶媒としての液体の圧力がバランスして、内管の中に送られる塗料の溶媒である水がホース側壁を通って外側に浸出することを回避できるものと考えられる。
【実施例】
【００１９】
（実施例１）
押し出しダイを用い、四フッ化エチレン樹脂（ＰＴＦＥ）ファインパウダーにナフサ系の助剤を混合したものを押し出し、内径３．０mm、外形３．５mm、長さ３mの管を押し出した。これを４００℃の炉内を１．２ｍ／分の速度で通過することによって焼結して高比重化ＰＴＦＥ（比重２．２０）の管を得た。一方、四フッ化エチレン−パーフルオロアルキルビニルエーテル共重合樹脂（ＰＦＡ）を溶融押し出し成形して、内径３．６mm、外径４．０mm、長さ３mの外管を押し出した。この外管を上記の内管に挿入して内外２重管とした。
【００２０】
この２重管の一端を閉塞し、他端から高圧の液体（１Ｍｐａ）を２４時間圧入したところ、外管の表面から液体の浸出は認められなかった。比較例１として、内径３．０mm、外径４．０mmの四フッ化エチレン−六フッ化プロピレン共重合体樹脂（ＦＥＰ）のみの一重管を用いて、上記と同様に一端を閉塞し、他端から高圧の液体（１Ｍｐａ）の液体を２４時間圧入したところ、外管の表面から液体の浸出が目視ではっきりと認められた。また、これら二種のホースを折り曲げその柔軟性を比較したところ、実施例１のホースの柔軟性は比較例１のホースと同等或いはそれより若干良かった。
【００２１】
（実施例２）
四フッ化エチレン樹脂（ＰＴＦＥ）ファインパウダーにナフサ系の助剤を混合し、さらにマイカを５重量％添加して均一に混合したものを実施例１と同様にして押し出し、内径３．０mm、外径３．５mm、長さ３mの管を作成した。これを４００℃の炉内を１．２ｍ／分の速度で通過することによって焼結して高比重化ＰＴＦＥ（比重２．２０）の管を得た。一方、四フッ化エチレン−パーフルオロアルキルビニルエーテル共重合樹脂（ＰＦＡ）を実施例１と同じように溶融押し出し成形して、内径３．６mm、外形４．０mm、長さ３mの外管を押し出した。この外管を上記の内管に挿入して内外２重管とした。
【００２２】
この２重管の一端を閉塞し、他端から高圧の液体（１Ｍｐａ）の液体を２４時間圧入したところ、外管の表面から液体の浸出は認められなかった。また、この実施例２のホースと上記比較例１のホースとを同じように折り曲げその柔軟性を比較したところ、実施例２のホースの柔軟性は比較例１のホースと同等或いはそれより若干良かった。
【００２３】
（実施例３）
押し出しダイを用い、四フッ化エチレン樹脂（ＰＴＦＥ）ファインパウダーにナフサ系の助剤を混合したものを押し出し、内径３mm、外径３．５mm、長さ３mの管を押し出した。これを４００℃の炉内を１．２ｍ／分の速度で通過することによって焼結して高比重化ＰＴＦＥ（比重２．２０）の管を得た。一方、四フッ化エチレン−パーフルオロアルキルビニルエーテル共重合樹脂（ＰＦＡ）を溶融押し出し成形して、内径３．６mm、外径４．０mm、長さ３mの外管を押し出した。この外管を再度４００℃の炉内を通過させてらせん状の金型を通過させ、その後冷却して外形が螺旋状の外管を得た。この外管を内管に挿入して内外２重管とした。この２重管の一端を閉塞し、他端から高圧の液体（１Ｍｐａ）の液体を２４時間圧入したところ、外管の表面から液体の浸出は認められなかった。また、この実施例３のホースと上記比較例１のホースとを同じように折り曲げその柔軟性を比較したところ、実施例３のホースの柔軟性は比較例１のホースと同等或いはそれより若干良かった。
【００２４】
（実施例４）
押し出しダイを用い、四フッ化エチレン樹脂（ＰＴＦＥ）ファインパウダーにナフサ系の助剤を混合したものを押し出し、内径３．０mm、外径３．５mm、長さ３mの管を押し出した。これを４００℃の炉内を１．２ｍ／分の速度で通過することによって焼結して高比重化ＰＴＦＥ（比重２．２０）の管を得た。一方、四フッ化エチレン−パーフルオロアルキルビニルエーテル共重合樹脂（ＰＦＡ）を溶融押し出し成形して、内径３．６mm、外径４．０mm、長さ３mの素材外管を押し出した。
【００２５】
この素材外管を内側がジャバラ状で一方の片側を封止した割り金型内にセットし、これを炉内で３００℃に加熱し素材外管が軟化したところで他の片端から空気を導入し、１．０Ｍｐａの内圧を加え素材外管を金型に密着させた。その後素材外管を金型にセットした状態で常温の水で３０分冷却し、金型を外し外形がジャバラ状の外管を得た。この外管を内管に挿入して内外２重管とした。この２重管の一端を閉塞し、他端から高圧の液体（１Ｍｐａ）の液体を２４時間圧入したところ、外管の表面から液体の浸出は認められなかった。また、この実施例４のホースと上記比較例１のホースとを同じように折り曲げその柔軟性を比較したところ、実施例４のホースの柔軟性は比較例１のホースと同等或いはそれより若干良かった。
【００２６】
（実施例５）
押し出しダイを用い、四フッ化エチレン樹脂（ＰＴＦＥ）ファインパウダーにナフサ系の助剤を混合したものを押し出し、内径３．０mm、外径３．５mm、長さ３mの管を押し出した。これを４００℃の炉内を１．２ｍ／分の速度で通過することによって焼結して高比重化ＰＴＦＥ（比重２．２０）の管を得た。一方、ウレタン樹脂を上記の内管と同じように押し出し成形し、その後冷却して内径３．６mm、外形４．０mm、長さ３mの素材外管を押し出した。この素材外管の表面にナイロン繊維のブレードを設けて外管とした。この外管を内管に挿入して内外２重管とした。この２重管の一端を閉塞し、他端から高圧の液体（１Ｍｐａ）の液体を２４時間圧入したところ、外管の表面から液体の浸出は認められなかった。また、この実施例５のホースと比較例１のホースとを同じように折り曲げその柔軟性を比較したところ、実施例５のホースの柔軟性は比較例１のホースと同等或いはそれより若干良かった。
【図面の簡単な説明】
【００２７】
【図１】図１は、この発明の一実施例になる耐透水性・柔軟性ホースの断面図。
【図２】図２は、外管の一部をジャバラ状にした耐透水性・柔軟性ホースの一部断面を示す側面図。
【図３】図３は、外管の一部を螺旋状にした耐透水性・柔軟性ホースの一部断面を示す側面図。
【図４】図４は、外管の表面に繊維のブレードを設けた耐透水性・柔軟性ホースの側面図。
【符号の説明】
【００２８】
１…耐透水性・柔軟性ホース、２‥内管、３‥外管、４‥ジャバラ状外管、５‥螺旋状外管、６‥表面に繊維のブレードを設けた外管。
【図１】
0005297604.tif 000002
【図２】
0005297604.tif 000003
【図３】
0005297604.tif 000004
【図４】
0005297604.tif 000005